【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
熱可塑性組成物であって：
ポリアリーレンスルフィド；
組成物の約５重量％〜約６０重量％のガラス繊維；
無機充填剤、アルコキシシランカップリング剤、又はこれらの組み合わせを含む添加剤；及び
窒化ホウ素及び次の一般式（Ｉ）：
【化１】
2015503013.tif 000001
（式中、
環Ｂは６員の芳香環であり、ここで１〜３個の環炭素原子は場合によっては窒素又は酸素によって置き換えられており、それぞれの窒素は場合によっては酸化されており、環Ｂは、場合によっては、５又は６員のアリール、ヘテロアリール、シクロアルキル、又はヘテロシクリルに縮合又は結合していてよく；
Ｒ５は、ハロ、ハロアルキル、アルキル、アルケニル、アルキニル、アリール、ヘテロアリール、シクロアルキル、又はヘテロシクリルであり；
ｍは０〜４であり；
Ｘ１及びＸ２は、独立してＣ（Ｏ）ＨＮ又はＮＨＣ（Ｏ）であり；そして
Ｒ１及びＲ２は、独立して、アリール、ヘテロアリール、シクロアルキル、及びヘテロシクリルから選択される）
を有する芳香族アミドオリゴマーを含む成核系；
を含み、
ここで、組成物中の窒化ホウ素に対する芳香族アミドオリゴマーの重量比が約１〜約１０であり、さらに、窒化ホウ素は組成物の約０．０５重量％〜約３重量％を構成し、組成物がＩＳＯ−１０３５０にしたがって示差走査熱量測定法によって測定して約５５％以上の結晶化ポテンシャルを有する、
前記熱可塑性組成物。
【請求項２】
芳香族アミドオリゴマーが約３，０００ｇ／モル以下の分子量を有する、請求項１に記載の熱可塑性組成物。
【請求項３】
環Ｂがフェニルである、請求項１又は請求項２に記載の熱可塑性組成物。
【請求項４】
環Ｂがナフチルである、請求項１又は請求項２に記載の熱可塑性組成物。
【請求項５】
芳香族アミドオリゴマーが次の一般式（ＩＶ）：
【化２】
2015503013.tif 000002
（式中、
Ｘ１及びＸ２は、独立してＣ（Ｏ）ＨＮ又はＮＨＣ（Ｏ）であり；
Ｒ５、Ｒ６、及びＲ７は、独立して、ハロ、ハロアルキル、アルキル、アルケニル、アルキニル、アリール、ヘテロアリール、シクロアルキル、又はヘテロシクリルから選択され；
ｍは０〜４であり；そして
ｎ及びｐは、独立して０〜５である）
を有するか、或いは芳香族アミドオリゴマーが次の一般式（Ｖ）：
【化３】
2015503013.tif 000003
（式中、
Ｘ１及びＸ２は、独立してＣ（Ｏ）ＨＮ又はＮＨＣ（Ｏ）であり；
Ｒ５、Ｒ７、及びＲ８は、独立して、ハロ、ハロアルキル、アルキル、アルケニル、アルキニル、アリール、ヘテロアリール、シクロアルキル、又はヘテロシクリルから選択され；
ｍは０〜４であり；そして
ｐ及びｑは、独立して０〜５である）
を有する、請求項１〜４のいずれかに記載の熱可塑性組成物。
【請求項６】
式（ＩＶ）のｍ、ｎ、及びｐが０である、請求項５に記載の熱可塑性組成物。
【請求項７】
式（ＩＶ）のＲ６及びＲ７が−Ｃ（Ｏ）ＨＮ−又は−ＮＨＣ（Ｏ）−で置換されているフェニルである、請求項５に記載の熱可塑性組成物。
【請求項８】
ｍが０である、請求項５に記載の熱可塑性組成物。
【請求項９】
オリゴマーが、次の化合物及びそれらの組み合わせ：
【表１−１】
2015503013.tif 000004
【表１−２】
2015503013.tif 000005
【表１−３】
2015503013.tif 000006
【表１−４】
2015503013.tif 000007
からなる群から選択される、請求項１〜８のいずれかに記載の熱可塑性組成物。
【請求項１０】
オリゴマーがＮ１，Ｎ４−ジフェニルテレフタルアミドである、請求項１〜９のいずれかに記載の熱可塑性組成物。
【請求項１１】
成核系は組成物の約０．０５重量％〜約１０重量％を構成し、ポリアリーレンスルフィドは組成物の約３０重量％〜約９５重量％を構成する、請求項１〜１０のいずれかに記載の熱可塑性組成物。
【請求項１２】
組成物が、ＩＳＯ−１０３５０にしたがって示差走査熱量測定法によって測定して約７５％〜約９５％の結晶化ポテンシャルを有する、請求項１〜１１のいずれかに記載の熱可塑性組成物。
【請求項１３】
組成物が、ＩＳＯ−１０３５０にしたがって示差走査熱量測定法によって測定して、約１５ジュール／グラム以下の結晶化潜熱、及び約１５ジュール／グラム以上の融解潜熱を有する、請求項１〜１２のいずれかに記載の熱可塑性組成物。
【請求項１４】
組成物が、ＩＳＯ−１０３５０にしたがって示差走査熱量測定法によって測定して約２５０℃以下の結晶化温度を有する、請求項１〜１３のいずれかに記載の熱可塑性組成物。
【請求項１５】
組成物が、毛細管流量計によって１２００秒−１の剪断速度及び３１６℃の温度で測定して約２０ポイズ以下の溶融粘度を有する、請求項１〜１４のいずれかに記載の熱可塑性組成物。
【請求項１６】
請求項１〜１５のいずれかに記載の熱可塑性組成物を含む成形部品。
【請求項１７】
部品が約１００ミリメートル以下の厚さを有するか、又は約１００ミリメートル以下の厚さを有する造作を含む、請求項１６に記載の成形部品。
【請求項１８】
携帯電話、ラップトップコンピューター、小型ポータブルコンピューター、腕時計型機器、ペンダント型機器、ヘッドホン又はイヤホン機器、無線通信機能を有するメディアプレイヤー、携帯型コンピューター、リモートコントローラー、全地球測位システム機器、携帯型ゲーム機器、バッテリーカバー、スピーカー、カメラモジュール、又は集積回路である、請求項１７に記載の成形部品を含む電子機器。
【請求項１９】
請求項１６に記載の成形部品を含む液体ポンプ。
【請求項２０】
成形されたポンプがインペラーである、請求項１９に記載の液体ポンプ。
【請求項２１】
芳香族アミドオリゴマーが組成物の約０．２重量％〜約４重量％を構成する、請求項１〜１５のいずれかに記載の熱可塑性組成物。
【請求項２２】
添加剤が無機充填剤を含む、請求項１〜１６及び２１のいずれかに記載の熱可塑性組成物。
【請求項２３】
添加剤がアルコキシシランカップリング剤を含む、請求項１〜１６及び２１のいずれかに記載の熱可塑性組成物。
【請求項２４】
耐衝撃性改良剤、潤滑剤、ジスルフィド、又はこれらの組み合わせを更に含む、請求項２２又は請求項２３に記載の熱可塑性組成物。
【手続補正２】
【補正対象書類名】明細書
【補正対象項目名】０１９０
【補正方法】変更
【補正の内容】
【０１９０】
[00120]本発明のこれら及び他の修正及び変更は、本発明の精神及び範囲から逸脱することなく当業者によって実施することができる。更に、種々の態様の幾つかの形態は全体的又は部分的に交換することができることを理解すべきである。更に、当業者であれば、上記の記載は例示のみの目的であり、特許請求の範囲において更に記載される発明を限定することは意図しないことを認識するであろう。
本発明の具体的態様は以下のとおりである。
［１］ポリアリーレンスルフィド；
無機結晶質化合物、及び次の一般式（Ｉ）：
【化２３】
2015503013.tif 000008
（式中、
環Ｂは６員の芳香環であり、ここで１〜３個の環炭素原子は場合によっては窒素又は酸素によって置き換えられており、それぞれの窒素は場合によっては酸化されており、環Ｂは、場合によっては、５又は６員のアリール、ヘテロアリール、シクロアルキル、又はヘテロシクリルに縮合又は結合していてよく；
Ｒ５は、ハロ、ハロアルキル、アルキル、アルケニル、アルキニル、アリール、ヘテロアリール、シクロアルキル、又はヘテロシクリルであり；
ｍは０〜４であり；
Ｘ１及びＸ２は、独立してＣ（Ｏ）ＨＮ又はＮＨＣ（Ｏ）であり；そして
Ｒ１及びＲ２は、独立して、アリール、ヘテロアリール、シクロアルキル、及びヘテロシクリルから選択される）
を有する芳香族アミドオリゴマーを含む成核系；
を含む熱可塑性組成物。
［２］芳香族アミドオリゴマーが約３，０００ｇ／モル以下の分子量を有する、［１］に記載の熱可塑性組成物。
［３］環Ｂがフェニル又はナフチルである、［１］又は［２］に記載の熱可塑性組成物。
［４］芳香族アミドオリゴマーが次の一般式（ＩＶ）：
【化２４】
2015503013.tif 000009
（式中、
Ｘ１及びＸ２は、独立してＣ（Ｏ）ＨＮ又はＮＨＣ（Ｏ）であり；
Ｒ５、Ｒ６、及びＲ７は、独立して、ハロ、ハロアルキル、アルキル、アルケニル、アルキニル、アリール、ヘテロアリール、シクロアルキル、又はヘテロシクリルから選択され；
ｍは０〜４であり；そして
ｎ及びｐは、独立して０〜５である）
を有するか、或いは芳香族アミドオリゴマーが次の一般式（Ｖ）：
【化２５】
2015503013.tif 000010
（式中、
Ｘ１及びＸ２は、独立してＣ（Ｏ）ＨＮ又はＮＨＣ（Ｏ）であり；
Ｒ５、Ｒ７、及びＲ８は、独立して、ハロ、ハロアルキル、アルキル、アルケニル、アルキニル、アリール、ヘテロアリール、シクロアルキル、又はヘテロシクリルから選択され；
ｍは０〜４であり；そして
ｐ及びｑは、独立して０〜５である）
を有する、［１］〜［３］のいずれかに記載の熱可塑性組成物。
［５］式（ＩＶ）のｍ、ｎ、及びｐが０であるか、或いは式（ＩＶ）のｍが０であり、及び／又はＲ６及びＲ７が−Ｃ（Ｏ）ＨＮ−又は−ＮＨＣ（Ｏ）−で置換されているフェニルである、［４］に記載の熱可塑性組成物。
［６］オリゴマーが、次の化合物及びそれらの組み合わせ：
【表２５−１】
2015503013.tif 000011
【表２５−２】
2015503013.tif 000012
【表２５−３】
2015503013.tif 000013
【表２５−４】
2015503013.tif 000014
からなる群から選択される、［１］〜［５］のいずれかに記載の熱可塑性組成物。
［７］無機結晶質化合物が窒化ホウ素である、［１］〜［６］のいずれかに記載の熱可塑性組成物。
［８］熱可塑性組成物が、次の特徴：
（ａ）成核系は組成物の約０．０５重量％〜約１０重量％を構成する；
（ｂ）ポリアリーレンスルフィドは組成物の約３０重量％〜約９５重量％を構成する；
（ｃ）組成物中の無機結晶質化合物に対する芳香族アミドオリゴマーの重量比は約０．８〜約２０である；
（ｄ）芳香族アミドオリゴマーは組成物の約０．１重量％〜約８重量％を構成する；
（ｅ）無機結晶質化合物は組成物の約０．０１重量％〜約６重量％を構成する；
の１以上を有する、［１］〜［７］のいずれかに記載の熱可塑性組成物。
［９］耐衝撃性改良剤、無機充填剤、繊維充填剤、有機シランカップリング剤、潤滑剤、ジスルフィド、又はこれらの組み合わせを更に含む、［１］〜［８］のいずれかに記載の熱可塑性組成物。
［１０］組成物が、ＩＳＯ−１０３５０にしたがって示差走査熱量測定法によって測定して約５５％以上、例えば約７５％〜約９５％の結晶化ポテンシャルを有する、［１］〜［９］のいずれかに記載の熱可塑性組成物。
［１１］組成物が次の特徴：
（ａ）ＩＳＯ−１０３５０にしたがって示差走査熱量測定法によって測定して、約１５ジュール／グラム以下の結晶化潜熱、及び約１５ジュール／グラム以上の融解潜熱；
（ｂ）ＩＳＯ−１０３５０にしたがって示差走査熱量測定法によって測定して約２５０℃以下の結晶化温度；
（ｃ）毛細管流量計によって１２００秒−１の剪断速度及び３１６℃の温度で測定して約２０ポイズ以下の溶融粘度；
の１以上を有する、［１］〜［１０］のいずれかに記載の熱可塑性組成物。
［１２］［１］〜［１１］のいずれかに記載の熱可塑性組成物を含む成形部品。
［１３］部品が約１００ミリメートル以下の厚さを有するか、又は約１００ミリメートル以下の厚さを有する造作を含む、［１２］に記載の成形部品。
［１４］携帯電話、ラップトップコンピューター、小型ポータブルコンピューター、腕時計型機器、ペンダント型機器、ヘッドホン又はイヤホン機器、無線通信機能を有するメディアプレイヤー、携帯型コンピューター、リモートコントローラー、全地球測位システム機器、携帯型ゲーム機器、バッテリーカバー、スピーカー、カメラモジュール、又は集積回路である、［２２］に記載の成形部品を含む電子機器。
［１５］例えば成形されたポンプがインペラーである、［２２］に記載の成形部品を含む液体ポンプ。
［１６］約５重量％〜約６０重量％の窒化ホウ素、及び約４０重量％〜約９５重量％の次の一般式（Ｉ）：
【化２６】
2015503013.tif 000015
（式中、
環Ｂは６員の芳香環であり、ここで１〜３個の環炭素原子は場合によっては窒素又は酸素によって置き換えられており、それぞれの窒素は場合によっては酸化されており、環Ｂは、場合によっては、５又は６員のアリール、ヘテロアリール、シクロアルキル、又はヘテロシクリルに縮合又は結合していてよく；
Ｒ５は、ハロ、ハロアルキル、アルキル、アルケニル、アリール、ヘテロアリール、シクロアルキル、又はヘテロシクリルであり；
ｍは０〜４であり；
Ｘ１及びＸ２は、独立してＣ（Ｏ）ＨＮ又はＮＨＣ（Ｏ）であり；そして
Ｒ１及びＲ２は、独立して、アリール、ヘテロアリール、シクロアルキル、及びヘテロシクリルから選択される）
を有する少なくとも１種類の芳香族アミドオリゴマーを含む、ポリアリーレンスルフィド組成物用の成核系。
［１７］環Ｂがフェニル又はナフチルである、［１６］に記載の成核系。
［１８］芳香族アミドオリゴマーが次の一般式（ＩＶ）：
【化２７】
2015503013.tif 000016
（式中、
Ｘ１及びＸ２は、独立してＣ（Ｏ）ＨＮ又はＮＨＣ（Ｏ）であり；
Ｒ５、Ｒ６、及びＲ７は、独立して、ハロ、ハロアルキル、アルキル、アルケニル、アルキニル、アリール、ヘテロアリール、シクロアルキル、又はヘテロシクリルから選択され；
ｍは０〜４であり；そして
ｎ及びｐは、独立して０〜５である）
を有するか、或いは芳香族アミドオリゴマーが次の一般式（Ｖ）：
【化２８】
2015503013.tif 000017
（式中、
Ｘ１及びＸ２は、独立してＣ（Ｏ）ＨＮ又はＮＨＣ（Ｏ）であり；
Ｒ５、Ｒ７、及びＲ８は、独立して、ハロ、ハロアルキル、アルキル、アルケニル、アルキニル、アリール、ヘテロアリール、シクロアルキル、又はヘテロシクリルから選択され；
ｍは０〜４であり；そして
ｐ及びｑは、独立して０〜５である）
を有する、［１６］に記載の成核系。
［１９］式（ＩＶ）のｍ、ｎ、及びｐが０であるか、或いは式（ＩＶ）のｍが０であり、及び／又はＲ６及びＲ７が−Ｃ（Ｏ）ＨＮ−又は−ＮＨＣ（Ｏ）−で置換されているフェニルである、［３０］に記載の熱可塑性組成物。
［２０］オリゴマーがＮ１，Ｎ４−ジフェニルテレフタルアミドである、［１６］〜［１９］のいずれかに記載の成核系。
［２１］芳香族アミドオリゴマーが成核系の約６０重量％〜約８０重量％を構成し、窒化ホウ素が成核系の約２０重量％〜約４０重量％を構成する、［１６］〜［２０］のいずれかに記載の成核系。